(57)【要約】【課題】シリコーンブランケット表面でのインキの濡れ性が良好で、反転印刷方法での使用に適したインキを提供すること、そのインキを用いた反転印刷方法を提供すること、および、上記インキを用いた、高品質のカラーフィルタ層やブラックマトリックスを備える液晶カラーフィルタおよびその製造方法を提供すること。【解決手段】バインダ樹脂と、着色剤と、変性率Ｄが０．０１〜２０％であるポリエーテル変性などのポリシロキサンと、溶剤とを配合し、粘度η（２３℃）を１〜２０ｍＰａ・ｓとし、バインダ樹脂１００重量部に対する変性ポリシロキサンの配合量を０．０１〜５重量部とする。この反転印刷用インキを用いて、反転印刷方法により、液晶カラーフィルタのカラーフィルタ層やブラックマトリックスなどを印刷形成する。【選択図】図１
2008038095.tif 000002
【特許請求の範囲】
【請求項１】
シリコーンブランケットの表面の印刷領域において、前記シリコーンブランケットの軸線方向のすべての領域にわたってインキの塗布面が形成されるように、シリコーンブランケットの表面にインキを塗布する塗布工程と、前記シリコーンブランケットの表面に形成されたインキの塗布面を、所定のパターンを有する凹版または凸版に押圧することにより、前記凹版または前記凸版と接触した部分のインキを、前記シリコーンブランケットの表面から除去する除去工程と、前記シリコーンブランケットの表面において、除去されずに残存したインキを、被印刷体に転写する転写工程と、を備える反転印刷に用いられるインキであって、
バインダ樹脂と、着色剤と、繰返し単位としてシロキサン単位および側鎖に変性基を有する変性シロキサン単位を有し、下記式（１）で示される変性率Ｄが０．０１〜２０％である変性ポリシロキサンと、溶剤と、を含み、
２３℃での粘度ηが１〜２０ｍＰａ・ｓであり、
前記バインダ樹脂１００重量部に対する前記変性ポリシロキサンの配合量が、０．０１〜５重量部であることを特徴とする、反転印刷用インキ。
Ｄ＝ｙ／（ｘ＋ｙ）×１００      …（１）
（式（１）中、ｘは、シロキサン単位の重合度を示し、ｙは、変性シロキサン単位の重合度を示す。）
【請求項２】
前記側鎖に変性基を有するシロキサン単位の変性基が、ポリエーテル基であることを特徴とする、請求項１に記載の反転印刷用インキ。
【請求項３】
シリコーンブランケットの表面の印刷領域において、前記シリコーンブランケットの軸線方向のすべての領域にわたってインキの塗布面が形成されるように、シリコーンブランケットの表面にインキを塗布する塗布工程と、
前記シリコーンブランケットの表面に形成されたインキの塗布面を、所定のパターンを有する凹版または凸版に押圧することにより、前記凹版または前記凸版と接触した部分のインキを、前記シリコーンブランケットの表面から除去する除去工程と、
前記シリコーンブランケットの表面において、除去されずに残存したインキを、被印刷体に転写する転写工程と、を備え、
前記インキが、請求項１または２に記載の反転印刷用インキであることを特徴とする、反転印刷方法。
【請求項４】
透明基板と、前記透明基板上に形成されたカラーフィルタ層およびブラックマトリックスと、を備え、前記カラーフィルタ層および／またはブラックマトリックスが、請求項３に記載の反転印刷方法で形成されていることを特徴とする、液晶カラーフィルタ。
【請求項５】
シリコーンブランケットの表面の印刷領域において、前記シリコーンブランケットの軸線方向のすべての領域にわたってインキの塗布面が形成されるように、シリコーンブランケットの表面にインキを塗布する塗布工程と、
前記シリコーンブランケットの表面に形成されたインキの塗布面を、所定のパターンを有する凹版または凸版に押圧することにより、前記凹版または前記凸版と接触した部分のインキを、前記シリコーンブランケットの表面から除去する除去工程と、
前記シリコーンブランケットの表面において、除去されずに残存したインキを、被印刷体に転写する転写工程と、を備え、
前記インキが、請求項１または２に記載の反転印刷用インキであることを特徴とする、液晶カラーフィルタの製造方法。
【発明の詳細な説明】
【技術分野】
【０００１】
本発明は、反転印刷方法での使用に適したインキと、そのインキを用いた反転印刷方法、液晶カラーフィルタおよび液晶カラーフィルタの製造方法に関する。
【背景技術】
【０００２】
液晶カラーフィルタの製造には、バインダ樹脂と、着色剤と、溶剤と、その他必要な成分とを含有するインキを、ガラス基板上に印刷後、ガラス基板上に形成されたインキパターンを焼成して、液晶カラーフィルタのカラーフィルタ層やブラックマトリックスを形成する、いわゆる印刷法が、製造コストの軽減などの観点より、広く採用されている。
さらに、近年、カラーフィルタ層やブラックマトリックスの微細なパターンを高い精度で形成するための印刷方式として、いわゆる反転印刷方式が提案されている。
【０００３】
この反転印刷方式は、ブランケットの表面の印刷領域において、上記ブランケットの軸線方向の全ての領域にわたってインキの塗布面が形成されるように、ブランケットの表面にインキを塗布し（塗布工程）、次いで、上記ブランケットの表面に形成されたインキの塗布面を、所定のパターンを有する凹版または凸版に押圧することにより、上記凹版または上記凸版と接触した部分のインキを、上記ブランケットの表面から除去し（除去工程）、さらに、上記ブランケットの表面において、除去されずに残存したインキを、被印刷体に転写して（転写工程）、被印刷体上に所望のインキパターンを形成することを特徴としている。また、この反転印刷によれば、印刷されるパターン部分のインキの分断が抑制されるため、印刷形状の良好なインキパターンの形成が可能である。
【０００４】
しかし、反転印刷において、ブランケットから被印刷体へのインキの完全転写を実現するために、表面層がシリコーンゴムからなるシリコーンブランケットを用いた場合には、シリコーンブランケットが、本来的に、インキの濡れ性が低く、インキを弾き易い材料であることから、シリコーンブランケットの表面に、均一なインキの塗布面を形成しにくいという不具合が生じる。とりわけ、精密印刷用のシリコーンブランケットは、その表面粗さが極めて小さくなるように設計されており、インキの濡れ性が、より一層低い状態となることから、上記の不具合がより一層顕著に現れる。
【０００５】
また、上記のように、シリコーンブランケットの表面に均一なインキの塗布面が形成されない場合には、被印刷体上に転写されるインキパターンに、ピンホールや厚みのばらつきが生じ、インキパターンの印刷精度の低下を引き起こす原因となる。
一方、特許文献１および２には、フッ素系界面活性剤を所定の割合で含有させて、表面エネルギーが２５ｍＮ／ｍ以下となるように設定された反転印刷用のインキ組成物が記載されており、このインキ組成物によれば、ブランケット上に均一なインキ被膜を形成できる旨が記載されている。
【特許文献１】特開２００５−１２６６０８号公報
【特許文献２】特開２００５−１２８３４６号公報
【発明の開示】
【発明が解決しようとする課題】
【０００６】
しかるに、フッ素系界面活性剤は、インキに配合することで、そのインキの表面張力を大幅に低下させることができるものの、シリコーンブランケットの表面での反転印刷用インキの濡れ性については、改善されない。それゆえ、依然として、シリコーンブランケット上で均一なインキの塗布面を形成することができず、ピンホールや厚みのばらつきの発生を抑制することができない。
【０００７】
そこで、本発明の目的は、シリコーンブランケット表面でのインキの濡れ性が良好で、反転印刷方法での使用に適したインキを提供すること、そのインキを用いた反転印刷方法を提供すること、および、上記インキを用いた、高品質のカラーフィルタ層やブラックマトリックスを備える液晶カラーフィルタおよびその製造方法を提供することにある。
【課題を解決するための手段】
【０００８】
上記目的を達成するための本発明の反転印刷用インキは、シリコーンブランケットの表面の印刷領域において、前記シリコーンブランケットの軸線方向のすべての領域にわたってインキの塗布面が形成されるように、シリコーンブランケットの表面にインキを塗布する塗布工程と、前記シリコーンブランケットの表面に形成されたインキの塗布面を、所定のパターンを有する凹版または凸版に押圧することにより、前記凹版または前記凸版と接触した部分のインキを、前記シリコーンブランケットの表面から除去する除去工程と、前記シリコーンブランケットの表面において、除去されずに残存したインキを、被印刷体に転写する転写工程と、を備える反転印刷に用いられるインキであって、バインダ樹脂と、着色剤と、繰返し単位としてシロキサン単位および側鎖に変性基を有する変性シロキサン単位とを有し、下記式（１）で示される変性率Ｄが０．０１〜２０％である変性ポリシロキサンと、溶剤と、を含み、２３℃での粘度ηが１〜２０ｍＰａ・ｓであり、前記バインダ樹脂１００重量部に対する前記変性ポリシロキサンの配合量が、０．０１〜５重量部であることを特徴としている。
【０００９】
Ｄ＝ｙ／（ｘ＋ｙ）×１００      …（１）
（式（１）中、ｘは、シロキサン単位の重合度を示し、ｙは、変性シロキサン単位の重合度を示す。）
本発明の反転印刷用インキは、繰返し単位として、シロキサン単位と、側鎖に変性基を有する変性シロキサン単位と、を有し、上記式（１）で示される変性率Ｄが、０．０１〜２０％であることを特徴とする変性ポリシロキサンを、所定の割合で含有していることから、シリコーンブランケットの表面において、濡れ性が良好である。このため、本発明の反転印刷用インキによれば、シリコーンブランケットの表面に、均一なインキ膜を形成することができ、反転印刷方式により、シリコーンブランケットから被印刷体へと転写されたインキパターンに対し、ピンホールやインキパターンの厚みのばらつきの発生を抑制することができる。
【００１０】
本発明の反転印刷用インキにおいては、前記側鎖に変性基を有するシロキサン単位の変性基が、ポリエーテル基であることが好ましい。
変性ポリシロキサンとして、上記変性基がポリエーテル基であるものを用いることにより、シリコーンブランケットの表面における濡れ性を、より一層良好なものとすることができる。
【００１１】
本発明の反転印刷方法は、シリコーンブランケットの表面の印刷領域において、前記シリコーンブランケットの軸線方向のすべての領域にわたってインキの塗布面が形成されるように、シリコーンブランケットの表面にインキを塗布する塗布工程と、前記シリコーンブランケットの表面に形成されたインキの塗布面を、所定のパターンを有する凹版または凸版に押圧することにより、前記凹版または前記凸版と接触した部分のインキを、前記シリコーンブランケットの表面から除去する除去工程と、前記シリコーンブランケットの表面において、除去されずに残存したインキを、被印刷体に転写する転写工程と、を備え、前記インキが、本発明の反転印刷用インキであることを特徴としている。
【００１２】
本発明の反転印刷方法によれば、シリコーンブランケット表面での濡れ性が良好な本発明の反転印刷用インキが用いられることから、シリコーンブランケットの表面に、均一なインキ膜を形成することができる。それゆえ、本発明の反転印刷方法によれば、シリコーンブランケットから被印刷体へと転写されたインキパターンについて、ピンホールやインキパターン厚みのばらつきの発生を抑制することができ、高精度の印刷を実現することができる。
【００１３】
本発明の液晶カラーフィルタは、透明基板と、前記透明基板上に形成されたカラーフィルタ層およびブラックマトリックスと、を備え、前記カラーフィルタ層および／またはブラックマトリックスが、本発明の反転印刷方法で形成されていることを特徴としている。
本発明の液晶カラーフィルタによれば、そのカラーフィルタ層および／またはブラックマトリックスが、本発明の反転印刷用インキを用いて、本発明の反転印刷方法により形成されることから、透明基板上に印刷されたカラーフィルタ層および／またはブラックマトリックスのインキパターンに対し、ピンホールやインキパターン厚みのばらつきが発生することを抑制でき、かかるインキパターンを高い精度で形成することができる。また、上記インキパターンを焼成して形成されるカラーフィルタ層および／またはブラックマトリックスについて、ピンホールや膜厚のばらつきの発生を抑制でき、高い精度での印刷再現を達成できることから、液晶カラーフィルタの印刷精度が向上し、ひいては、その液晶カラーフィルタを用いる液晶ディスプレイパネルの画像品質を向上させることができる。
【００１４】
本発明の液晶カラーフィルタの製造方法は、シリコーンブランケットの表面の印刷領域において、前記シリコーンブランケットの軸線方向のすべての領域にわたってインキの塗布面が形成されるように、シリコーンブランケットの表面にインキを塗布する塗布工程と、前記シリコーンブランケットの表面に形成されたインキの塗布面を、所定のパターンを有する凹版または凸版に押圧することにより、前記凹版または前記凸版と接触した部分のインキを、前記シリコーンブランケットの表面から除去する除去工程と、前記シリコーンブランケットの表面において、除去されずに残存したインキを、被印刷体に転写する転写工程と、を備え、前記インキが、本発明の反転印刷用インキであることを特徴としている。
【００１５】
本発明の液晶カラーフィルタの製造方法によれば、カラーフィルタ層および／またはブラックマトリックスを、本発明の反転印刷用インキを用いて、本発明の反転印刷方法により形成することから、透明基板上に印刷されたカラーフィルタ層および／またはブラックマトリックスのインキパターンに対し、ピンホールやインキパターン厚みのばらつきの発生を抑制でき、かかるインキパターンを高い精度で形成することができる。また、上記インキパターンを焼成して形成されるカラーフィルタ層および／またはブラックマトリックスについて、ピンホールや膜厚のばらつきの発生を抑制でき、高い精度での印刷再現を達成できることから、上記の液晶カラーフィルタの製造方法によれば、液晶カラーフィルタの印刷精度や、上記液晶カラーフィルタを用いる液晶ディスプレイパネルの画像品質を向上させることができる。
【発明の効果】
【００１６】
本発明の反転印刷用インキは、シリコーンブランケット表面でのインキの濡れ性が良好であることから、反転印刷方法での使用に好適であり、反転印刷方法での使用により、微細なパターンを高い精度で印刷することができる。
それゆえ、本発明の反転印刷用インキおよびそれを用いた反転印刷方法は、例えば、液晶カラーフィルタのカラーフィルタ層やブラックマトリックスなどの、微細なパターンを高い精度で印刷する必要がある用途において、特に好適である。
【００１７】
また、本発明の液晶カラーフィルタおよび液晶カラーフィルタの製造方法によれば、カラーフィルタ層および／またはブラックマトリックスが、本発明の反転印刷用インキを用いて、本発明の反転印刷方法により形成されることから、カラーフィルタ層および／またはブラックマトリックスのパターンについて、ピンホールや膜厚のばらつきに起因する欠陥の発生が抑制され、高品質の液晶カラーフィルタを得ることができる。
【発明を実施するための最良の形態】
【００１８】
本発明の反転印刷用インキは、バインダ樹脂と、着色剤と、変性ポリシロキサンと、溶剤と、を含んでいる。
バインダ樹脂としては、印刷インキへの適用が可能なバインダ樹脂であればよく、特に限定されないが、好ましくは、熱硬化型樹脂および光硬化型樹脂が挙げられる。
熱硬化型樹脂としては、例えば、ポリエステル−メラミン樹脂、ポリエステル樹脂、メラミン樹脂、エポキシ樹脂、エポキシ−メラミン樹脂、フェノール樹脂、ポリイミド樹脂、熱硬化型アクリル樹脂、熱硬化型メタクリル樹脂などが挙げられる。光硬化型樹脂としては、例えば、紫外線硬化型アクリル樹脂、紫外線硬化型メタクリル樹脂、紫外線硬化型エポキシ樹脂などが挙げられる。これら熱硬化型樹脂および光硬化型樹脂は、単独で用いてもよく、２種以上を混合して用いてもよい。
【００１９】
バインダ樹脂は、上記例示の樹脂のなかでも、好ましくは、ポリエステル−メラミン樹脂、エポキシ−メラミン樹脂、アクリル樹脂が挙げられ、より好ましくは、ポリエステル−メラミン樹脂が挙げられる。
バインダ樹脂の分子量は、反転印刷用インキの粘度、チクソトロピー性など、反転印刷用インキに要求される物性に応じて適宜設定される。それゆえ、特に限定されないが、重量平均分子量Ｍｗ（ＧＰＣ法，標準ポリスチレン換算）として、好ましくは、１０００〜２００００であり、より好ましくは、５０００〜１５０００である。
【００２０】
反転印刷用インキ中でのバインダ樹脂の配合割合は、反転印刷用インキの印刷適性にあわせて適宜設定すればよく、特に限定されないが、反転印刷用インキの総量に対し、好ましくは、３〜２５重量％であり、より好ましくは、５〜２０重量％である。
着色剤としては、印刷インキへの適用が可能な着色剤であればよく、耐侯性、耐熱性などの観点から、好ましくは、顔料が挙げられる。
【００２１】
反転印刷用インキが、液晶カラーフィルタのカラーフィルタ層形成用インキである場合には、着色剤として、レッド（Ｒ）、グリーン（Ｇ）およびブルー（Ｂ）の色味に合った顔料が挙げられる。例えば、カラーフィルタ層（レッド）形成用のインキには、ジケトピロロピロール系顔料、アンスラキノン系顔料、キナクリドン系顔料（例えば、ジメチルキナクリドン、ジクロロキナクリドンなど。）などのレッド顔料が挙げられ、カラーフィルタ層（グリーン）形成用のインキには、ハロゲン化フタロシアニン系顔料（例えば、臭素化銅フタロシアニン（Ｃ．Ｉ．ピグメントグリーン３６）、塩素化銅フタロシアニン（Ｃ．Ｉ．ピグメントグリーン７）など。）などのグリーン顔料が挙げられ、カラーフィルタ層（ブルー）形成用のインキには、フタロシアニン系顔料などのブルー顔料が挙げられる。これら顔料は、インキの色味に合わせて、単独で用いてもよく、２種以上を混合して用いてもよい。また、インキの色味に合わせて、補助顔料として、イエロー顔料（例えば、イソインドリン系顔料、ニッケル錯体系顔料など。）や、バイオレット顔料（例えば、ジオキサジン系顔料など。）などを配合してもよい。
【００２２】
反転印刷用インキが、液晶カラーフィルタのブラックマトリックス形成用インキである場合には、着色剤として、例えば、カーボンブラック、チタンブラック、酸化鉄、硫酸鉄、酸化クロム、酸化銅、複合酸化物（例えば、Ｃｒ−Ｃｏ−Ｆｅ系、Ｃｒ−Ｃｏ−Ｍｎ−Ｆｅ系、Ｃｒ−Ｃｕ系、Ｃｒ−Ｃｕ−Ｍｎ系など）のブラック顔料が挙げられる。
着色剤の粒子径は、バインダ樹脂中での分散性、インキのチクソトロピー性に及ぼす影響、印刷されたパターン表面の平坦性に及ぼす影響などを考慮して適宜設定されるものであって、特に限定されるものではないが、好ましくは、平均一次粒子径で、１〜１００ｎｍである。
【００２３】
平均一次粒子径が１ｎｍを下回る着色剤は、入手が困難であり、また、凝集性が極めて高くなるため、インキ中での着色剤の分散性を低下させるおそれがある。逆に、平均一次粒子径が１００ｎｍを超える着色剤は、インキ膜の平坦性を低下させるおそれがあり、また、反転印刷への適用に際し、ブランケットの表面にインキ膜を形成するためのスリットダイコータなどに目詰まりを生じさせるおそれもある。
【００２４】
着色剤の配合量は、反転印刷用インキの用途に合わせて設定されるため、特に限定されず、反転印刷用インキに要求される色濃度や印刷適性などに合わせて、適宜設定すればよい。
反転印刷用インキを、液晶カラーフィルタのカラーフィルタ層形成用のインキとして用いる場合に、着色剤の配合量は、バインダ樹脂１００重量部に対して、好ましくは、１０〜２００重量部、より好ましくは、２０〜１７０重量部、さらに好ましくは、３０〜１５０重量部である。また、反転印刷用インキを、液晶カラーフィルタのブラックマトリックス形成用のインキとして用いる場合に、着色剤の配合量は、バインダ樹脂１００重量部に対して、好ましくは、３０〜４００重量部、より好ましくは、４０〜３００重量部、さらに好ましくは、５０〜２００重量部である。着色剤の配合量が、上記範囲を下回ると、例えば、カラーフィルタ層の色濃度や、ブラックマトリックスの黒色度が不足するおそれがある。逆に、着色剤の配合量が、上記範囲を上回ると、着色剤の分散性が低下して、カラーフィルタ層やブラックマトリックスの平坦性が損なわれたり、反転印刷用インキの印刷適性が低下したりするおそれがある。また、着色剤の配合量が、上記範囲を上回ると、バインダ樹脂の配合割合が相対的に減少するため、カラーフィルタ層やブラックマトリックスの機械的強度が低下するなどの不具合が生じるおそれがある。
【００２５】
変性ポリシロキサンは、繰返し単位としてのシロキサン単位と、側鎖に変性基を有する変性シロキサン単位と、を有している。
シロキサン単位としては、例えば、ジメチルシロキサン単位、メチルフェニルシロキサン単位、メチルハイドロジェンシロキサン単位などが挙げられ、なかでも、好ましくは、ジメチルシロキサン単位が挙げられる。
【００２６】
側鎖に変性基を有する変性シロキサン単位の変性基としては、例えば、ポリエーテル基（ポリエーテル鎖）、ポリグリセリン基（ポリグリセリン鎖）などが挙げられる。
なお、ポリエーテル基は、例えば、下記式（ｉ）で示される繰返し単位を含む分子鎖であり、ポリグリセリン基は、例えば、下記式（ｉｉ）で示される繰返し単位を含む分子鎖である。
【００２７】
−ＣＨ2−ＣＨＲ2−Ｏ−    （ｉ）
（式（ｉ）中、Ｒ2は、水素原子またはメチル基を示す。）
−ＣＨ2−ＣＨ（ＯＨ）−ＣＨ2Ｏ−    （ｉｉ）
上記変性基は、変性ポリシロキサン中に、単独で導入されていてもよく、２種以上が混合して導入されていてもよい（すなわち、いわゆる共変性タイプの変性ポリシロキサンであってもよい）。また、変性ポリシロキサンは、上記変性基とともに、側鎖としてのアルキル基（アルキル鎖）を有していてもよい（すなわち、いわゆるアルキル共変性タイプの変性ポリシロキサンであってもよい）。
【００２８】
上記変性基は、なかでも、ポリエーテル基が好ましい。
すなわち、変性ポリシロキサンは、好ましくは、変性ポリジメチルシロキサンであり、より好ましくは、ポリエーテル変性ポリジメチルシロキサンである。
変性ポリジメチルシロキサンの具体例としては、例えば、下記一般式（Ｉ）で示されるポリエーテル変性ポリジメチルシロキサンが挙げられる。
【００２９】
【化１】
2008038095.tif 000003
（式（III）中、Ｒ1は、下記式（ＩＩ）で示される変性基（ポリエーテル鎖）を示し、ｘは、シロキサン単位の重合度を示し、ｙは、変性シロキサン単位の重合度を示す。）
【００３０】
【化２】
2008038095.tif 000004
（式（ＩＩ）中、Ｒ2は、水素原子またはメチル基を示し、Ｒ3は、水素原子またはアルキル基を示す。）
変性ポリシロキサンのシロキサン単位の重合度ｘと、変性シロキサン単位の重合度ｙとから、下記式（１）で示される変性率Ｄは、０．０１〜２０％、好ましくは、０．１〜１０％、より好ましくは、１〜４％である。
【００３１】
Ｄ＝ｙ／（ｘ＋ｙ）×１００      …（１）
変性ポリシロキサンの変性率Ｄが上記範囲を下回るときは、変性ポリシロキサンの性状がシリコーンオイルに近くなるため、シリコーンブランケットと変性ポリシロキサンとの親和性は良好になるものの、反転印刷用インキ中での変性ポリシロキサンの親和性、分散性が低下する。このため、反転印刷用インキの凝集やはじきといった不具合が生じやすくなり、ピンホールの発生、ブランケットから被印刷体への転写率の低下、被印刷体上に転写されたインキパターンの印刷形状の低下、といった事態を招いてしまう。
【００３２】
逆に、変性ポリシロキサンの変性率Ｄが上記範囲を上回るときは、反転印刷用インキ中での変性ポリシロキサンの親和性が高くなりすぎるため、シリコーンブランケット表面での反転印刷用インキの濡れ性を向上させるという作用が発揮されにくくなる。そのため、ピンホールの発生やインキパターンの厚みのばらつきの発生を抑制する効果が低下し、また、ブランケットから被印刷体への転写率の低下、被印刷体上に転写されたインキパターンの印刷形状の低下、といった不具合が生じる。
【００３３】
変性ポリシロキサンの配合量は、バインダ樹脂１００重量部に対して、０．０１〜５重量部、好ましくは、０．１〜５重量部、より好ましくは、０．３〜５重量部である。
変性ポリシロキサンの配合量が、上記範囲を下回ると、反転印刷方式での印刷に際し、ピンホールの発生やインキパターンの厚みのばらつきの発生を抑制するという作用効果が得られなくなり、ブランケットから被印刷体への転写率の低下、被印刷体上に転写されたインキパターンの印刷形状の低下、といった不具合が生じる。
【００３４】
逆に、変性ポリシロキサンの配合量が、上記範囲を上回ると、反転印刷用インキからの変性ポリシロキサンのブリードが生じやすくなり、ブランケットから被印刷体への転写率の低下、被印刷体上に転写されたインキパターンの印刷形状の低下、といった不具合が生じる。また、変性ポリシロキサンのブリードに起因して、例えば、反転印刷用インキの印刷後の後工程（例えば、オーバーコート層の形成工程など）において、はじきなどが発生しやすくなる。
【００３５】
溶剤としては、バインダ樹脂、着色剤、その他の配合剤に対する良好な分散媒であること以外は、特に限定されず、印刷用インキに用いられている溶剤が挙げられる。
具体的に、溶剤としては、アルコール系溶剤（例えば、炭素数３〜１０のアルコールなど。）、エステル系溶剤（例えば、フタル酸ジブチル（ＤＢＰ）、フタル酸ジオクチル（ＤＯＰ）、酢酸エチル、酢酸ブチル、酢酸プロピル、酢酸イソプロピルなど。）、ケトン系溶剤（例えば、メチルエチルケトン（ＭＥＫ）、メチルイソブチルケトン（ＭＩＢＫ）、アセトンなど。）、グリコール類（例えば、プロピレングリコールモノエチルエーテルアセテート（ＰＧＭＥＡ）、プロピレングリコールモノメチルエーテル（ＰＧＭＥ）、エチレングリコール、エチレングリコールジアセテート、エチレングリコールモノエチルエーテル、エチレングリコールモノエチルエーテルアセテート、グリセリン、ジエチレングリコール、ジエチレングリコールモノブチルエーテルアセテートなど。）、脂肪族炭化水素類、脂環式炭化水素類、芳香族炭化水素類などの有機溶剤が挙げられる。これら溶剤は、単独で用いてもよく、２種以上を混合して用いてもよい。
【００３６】
なかでも、好ましくは、ＭＥＫ、ＰＧＭＥＡ、ＰＧＭＥ、酢酸イソプロピル、酢酸ブチルなどが挙げられ、２種以上の溶剤の組合せとしては、例えば、ＭＥＫとＰＧＭＥＡとの混合溶剤、酢酸ブチルとＰＧＭＥＡとの混合溶剤などが挙げられる。
なお、これに限定されないが、溶剤は、好ましくは、その沸点が、７０〜２００℃である。溶剤は、シリコーンブランケットの表面に対して塗布されるのと同時に蒸発を開始し、その蒸発とともに、インキの粘度が上昇する。そのため、溶剤の沸点が低い場合には、溶剤の蒸発が速く、インキの粘度上昇も速くなるため、溶剤の沸点が、インキの粘度とともに塗布性を支配する要因となる。かかる観点から、溶剤の沸点は、好ましくは、上記範囲に設定される。
【００３７】
溶剤の配合量は、反転印刷用インキの粘度や印刷適性に合わせて設定されるため、特に限定されないが、通常、バインダ樹脂１００重量部に対して、好ましくは、２００〜５０００重量部、より好ましくは、３００〜４０００重量部、さらに好ましくは、３００〜３０００重量部配合される。溶剤の配合量が、上記範囲を外れると、反転印刷用インキの印刷適性が低下するおそれがある。
【００３８】
反転印刷用インキには、バインダ樹脂、着色剤、変性ポリシロキサンおよび溶剤とともに、例えば、分散剤、充填剤（体質顔料）、硬化触媒などを含有していてもよい。
分散剤としては、例えば、顔料分散剤が挙げられる。
顔料分散剤は、反転印刷用インキに配合される着色剤としての顔料が、粒径が極めて小さい顔料であることに鑑み、顔料の凝集の抑制と、インキのバインダ樹脂中での顔料の分散性を向上させることを目的として配合されるものである。
【００３９】
顔料分散剤としては、これに限定されないが、例えば、顔料の表面に吸着する機能部と、上記機能部に連結して、インキのバインダ樹脂に対して高い相溶性を示す直鎖状の炭化水素基と、を有するものが挙げられる。このような顔料分散剤の具体例としては、例えば、アビシア社製の顔料分散剤、商品名「ソルスパース」シリーズなどが挙げられる。
充填剤（体質顔料）としては、例えば、乾式シリカ（アエロジル）、炭酸カルシウム（ＣａＣＯ3）、ハードクレー、炭酸マグネシウムなどの微粉末が挙げられ、これら充填剤は、単独で、または、２種以上を混合して配合される。
【００４０】
硬化触媒は、使用するバインダ樹脂の種類に合わせて適宜選択されるものであって、特に限定されないが、例えば、ｐ−トルエンスルホン酸、メタンスルホン酸、シュウ酸、ドデシルベンゼンスルホン酸、ジノニルナフタレンスルホン酸、安息香酸、マロン酸、コハク酸、トリメリト酸などの、酸性官能基を有する触媒が挙げられる。上記硬化触媒は、単独で用いてもよく、２種以上を混合して用いてもよい。
【００４１】
反転印刷用インキの粘度ηは、２３℃において、１〜２０ｍＰａ・ｓ、好ましくは、１〜１０ｍＰａ・ｓである。
反転印刷用インキの粘度η（２３℃）が上記範囲を下回ると、インキが垂れ易くなるため、反転印刷に際し、ブランケットの表面で均一なインキ膜を形成しにくくなる。逆に、反転印刷用インキの粘度η（２３℃）が上記範囲を上回ると、反転印刷に際して、ブランケット表面での展延性が低下し、例えば、ブランケットの表面でインキがスリップするなどして、均一なインキ膜を形成しにくくなる。なお、反転印刷用インキの粘度ηが小さいと、塗布可能なインキの表面張力γの範囲が限定される一方、反転印刷用インキの粘度ηが大きいと、塗布可能なインキの表面張力γの範囲が広くなる傾向がある。
【００４２】
反転印刷用インキの粘度ηは、例えば、反転印刷用インキに使用する溶剤を変更することにより、例えば、２種以上の溶剤からなる混合溶剤を使用する場合に、それら溶剤の混合比率を変更することにより、また、例えば、溶剤とバインダ樹脂との組合せを変更することにより、適宜調節することができる。なお、これに限定されないが、例えば、反転印刷用インキの粘度を小さくするには、溶剤として、グリコール類やエステル系溶剤と、バインダ樹脂として、ポリエステル樹脂、ポリエステル−メラミン樹脂、アクリル樹脂、メタクリル樹脂などとの組み合わせを使用すればよい。逆に、反転印刷用インキの粘度を大きくするには、溶剤としてアルコール類を使用すればよい。また、溶剤とバインダ樹脂との組合せが、それらのＳＰ値（溶解度パラメータ）が互いに近い値を示す組み合せであるときは、反転印刷用インキの低粘度化を実現することができる。逆に、互いのＳＰ値が離れている組合せでは、低粘度化を実現しにくいという傾向がある。
【００４３】
反転印刷用インキの表面張力γは、２３℃において、好ましくは、２０〜４０ｍＮ／ｍ、より好ましくは、２０〜３０ｍＮ／ｍ、さらに好ましくは、２０〜２５ｍＮ／ｍである。
反転印刷用インキの表面張力γ（２３℃）が２０ｍＮ／ｍを下回ると、例えば、シリコーンブランケットの表面で反転印刷用インキが広がり過ぎ、インキパターンの形状を安定させることが困難になって、反転印刷の印刷精度が低下するか、あるいは、シリコーンブランケット上でのインキの濡れ性がかえって低下し、ピンホールやインキパターンの厚みのばらつきの発生を抑制できなくなるおそれがある。逆に、インキの表面張力γ（２３℃）が４０ｍＮ／ｍを上回ると、シリコーンブランケット上でインキが凝集し易くなり、ピンホールやインキパターンの厚みのばらつきの発生を抑制できなくなるおそれがある。
【００４４】
反転印刷用インキの表面張力γは、インキ中に変性ポリシロキサンを配合することにより、適宜調節できる。また、例えば、反転印刷用インキに使用する溶剤を変更することにより、または、例えば、２種以上の溶剤からなる混合溶剤の場合に、それら溶剤の混合比率を変更することにより、適宜調節することもできる。
反転印刷用インキは、シリコーンブランケットを用いた反転印刷において、優れた印刷精度を発揮させるためにも、その溶剤のシリコーンブランケットを膨潤させる程度（膨潤率ΔＶ）が、適宜の範囲に設定されていることが好ましい。
【００４５】
反転印刷用インキの溶剤によるシリコーンゴムの膨潤率ΔＶは、２３℃に設定された反転印刷用インキ中に、シリコーンゴムを２４時間浸漬し、膨潤させた後、浸漬前のシリコーンゴムの体積Ｖ1と、浸漬（膨潤）後のシリコーンゴムの体積Ｖ2とから、下記式により算出される。
ΔＶ（％）＝（（Ｖ2−Ｖ1）／Ｖ1）×１００
具体的に、反転印刷用インキの溶剤によるシリコーンゴムの膨潤率ΔＶは、好ましくは、５〜１００％、より好ましくは、１０〜５０％、さらに好ましくは、１０〜３０％である。
【００４６】
膨潤率ΔＶが５％を下回ると、シリコーンブランケットの表面でインキが弾かれ易くなって、均一なインキ膜を形成することができなくなる。逆に、膨潤率ΔＶが１００％を超える場合は、反転印刷用インキ中の溶剤が、シリコーンブランケットによって急速に吸収されるため、インキの乾燥が速くなりすぎる不具合が生じる。
膨潤率ΔＶは、例えば、反転印刷用インキに使用する溶剤を変更することにより、または、溶剤と、シリコーンブランケットに用いられるシリコーン材料との組合せを変更することにより、適宜調節することができる。なお、これに限定されないが、例えば、膨潤率ΔＶを低くするには、アルコール類（溶剤）を使用すればよく、膨潤率ΔＶを高くするには、脂肪族炭化水素などの炭化水素系の溶剤を使用すればよい。なお、シリコーン材料は極性の低い材料であることから、極性の高いアルコール類などに対する膨潤率は小さく、逆に、極性の低い炭化水素系の溶剤などに対する膨潤率は大きい。
【００４７】
反転印刷用インキは、例えば、上記のバインダ樹脂、着色剤、溶剤などを配合し、例えば、ビールミル、ロールミルなどで顔料を分散させ、次いで、バタフライミキサ、プラネタリーミキサ、ディゾルバなどのミキサ、例えば、ニーダ、例えば、ビーズミル、ロールミルなどのミルによって、混合、撹拌することにより、製造することができる。
上記の反転印刷用インキによれば、ブランケット、とりわけ、シリコーンブランケットの表面に、均一なインキ膜を形成することができる。それゆえ、上記反転印刷用インキは、反転印刷方式による印刷、特に、シリコーンブランケットを用いた反転印刷方式による印刷において、高精度の印刷を実現することができる。
【００４８】
上記反転印刷用インキは、シリコーンブランケットの表面の印刷領域において、上記シリコーンブランケットの軸線方向のすべての領域にわたってインキの塗布面が形成されるように、シリコーンブランケットの表面にインキを塗布する塗布工程と、上記シリコーンブランケットの表面に形成されたインキの塗布面を、所定のパターンを有する凹版または凸版に押圧することにより、上記凹版または上記凸版と接触した部分のインキを、上記シリコーンブランケットの表面から除去する除去工程と、上記シリコーンブランケットの表面に残存したインキを、被印刷体に転写する転写工程と、を備える反転印刷において、好適に用いられる。
【００４９】
図１は、本発明の印刷方法の一実施形態を示す概略説明図である。以下、図１を参照して、本発明の反転印刷方法の一実施形態について詳述する。
この反転印刷方法では、まず、図１（ａ）に示すように、塗布工程において、シリコーンブランケット１０の表面の印刷領域において、シリコーンブランケット１０の軸線方向の全ての領域にわたってインキ１１の塗布面１２が形成されるように、シリコーンブランケット１０の表面にインキ１１を塗布する。
【００５０】
シリコーンブランケット１０は、図示しない円筒形状の金属胴に巻回されており、金属胴とともに回転可能な円筒形状をなし、支持フィルム層と、その支持フィルム層の外周を被覆する表面シリコーンゴム層とを備えている。
支持フィルム層は、例えば、ポリエステルフィルムなどの樹脂フィルムが用いられる。支持層の厚みは、例えば、２０〜１０００μｍ、好ましくは、５０〜５００μｍである。表面シリコーンゴム層は、シリコーンゴム（硬度２０〜７０：ＪＩＳ  Ａ）からなり、その厚みは、例えば、５０〜５０００μｍ、好ましくは、１００〜２０００μｍである。表面シリコーンゴム層の表面粗度は、１０点平均粗さで、例えば、０．００１〜１μｍ、好ましくは、０．０１〜０．５μｍである。
【００５１】
なお、シリコーンブランケット１０において、支持フィルム層および表面シリコーンゴム層の総厚みは、例えば、１００〜６０００μｍ、好ましくは、２００〜２５００μｍである。
なお、シリコーンブランケット１０の外径は、印刷面積により適宜選択される。
また、このシリコーンブランケット１０では、シリコーンブランケット１の表面の全幅、つまり、シリコーンブランケット１０の軸線方向のすべての領域が、印刷領域とされている。
【００５２】
また、シリコーンブランケット１０の表面にインキ１１を塗布するには、特に制限されないが、例えば、図１（ａ）に示すように、インキ塗布手段としてのスリットダイコータ１３が用いられる。
このスリットダイコータ１３は、インキ１１が供給されるインキ供給部１４と、インキ供給部１４に連通するように設けられるスリットノズル１５とを備えている。
【００５３】
インキ供給部１４には、本発明の反転印刷用インキが供給される。
スリットノズル１５は、シリコーンブランケット１０の表面と間隔を隔てて対向配置されている。スリットノズル１５は、シリコーンブランケット１０の軸線方向に沿って、細長矩形状に開口されており、シリコーンブランケット１０の軸線方向に沿う開口幅（横開口幅）は、シリコーンブランケット１０の軸線方向長さと同幅に設定されている。また、シリコーンブランケット１０の周方向に沿うスリット間隔（縦開口幅）は、例えば、３〜１０００μｍ、好ましくは、３０〜３００μｍに設定されている。
【００５４】
また、シリコーンブランケット１０の表面とスリットノズル１５との、シリコーンブランケット１０の径方向に沿う間隔は、例えば、１０〜１５０μｍ、好ましくは、３０〜１００μｍに設定されている。
そして、この反転印刷方法では、まず、図１（ａ）に示すように、塗布工程において、スリットダイコータ１３のスリットノズル１５から、シリコーンブランケット１０の表面に、インキ１１を連続的に供給することにより、シリコーンブランケット１０の表面の全幅（軸線方向長さすべての領域）にわたって、連続的にインキ１１の塗布面１２を形成していくようにする。
【００５５】
シリコーンブランケット１０に対する塗布速度（回転速度）は、例えば、５〜２００ｍｍ／ｓ、好ましくは、２０〜１００ｍｍ／ｓに設定される。
これによって、シリコーンブランケット１０の表面には、例えば、３〜２０μｍ、好ましくは、５〜１０μｍの厚み（乾燥前の厚み）のインキ１１の塗布面１２が形成されていくようになる。
【００５６】
次いで、この反転印刷方法では、図１（ｂ）に示すように、除去工程において、例えば、上記により、均一に形成されたインキ１１の塗布面１２が、その表面の全周にわたって形成されたシリコーンブランケット１０を、凹版または凸版としての凹凸版１６上に転動させて、インキ１１の塗布面１２を凹凸版１６の凸部１７に押圧することにより、その凸部１７と接触した部分のインキ１１を、凸部１７に転写して、シリコーンブランケット１０の表面から除去する。
【００５７】
凹凸版１６は、例えば、金属（アンバー材）版からなり、被印刷体としての基板１８にインキ１１を印刷する印刷パターンと反転する反転パターンとして、凸部１７が設けられている。凸部１７の高さは、例えば、３〜１００μｍ、好ましくは、５〜３０μｍであり、凹凸版１６の表面は、例えば、硬質クロム処理などによって、傷付防止加工がなされており、さらには、必要により、鏡面加工がなされている。
【００５８】
そして、除去工程では、シリコーンブランケット１０を凹凸版１６上に転動させることにより、そのシリコーンブランケット１０の表面に形成されたインキ１１の塗布面１２を、凹凸版１６の凸部１７に押圧させて、凸部１７と接触した部分のインキ１１を、凸部１７に転写して、シリコーンブランケット１０の表面から除去する。これによって、インキ１１の塗布面１２は、基板１８に印刷すべき印刷パターンに形成される（図１（ｃ）参照）。
【００５９】
除去工程において、シリコーンブランケット１０の転写速度（回転速度）は、例えば、１０〜２００ｍｍ／ｓ、好ましくは、３０〜１００ｍｍ／ｓである。また、シリコーンブランケット１０の凹凸版１６に対する押付量（歪量）は、例えば、３０〜１５０μｍ、好ましくは、５０〜１００μｍである。
次いで、この印刷方法では、図１（ｃ）に示すように、転写工程において、シリコーンブランケット１０の表面において、除去されずに残存したインキ１１を、基板１８に転写する。基板１８は、ガラス基板や樹脂基板などの透明基板から形成されている。
【００６０】
そして、転写工程では、シリコーンブランケット１０の表面において、印刷パターンに形成されているインキ１１の塗布面１２が、基板１８に転写され、基板１８には、印刷パターンでインキ１１が印刷される。
転写工程において、シリコーンブランケット１０の転写速度（回転速度）は、例えば、１０〜５００ｍｍ／ｓ、好ましくは、３０〜２００ｍｍ／ｓである。また、シリコーンブランケット１０の基板１８に対する押付量（歪量）は、例えば、３０〜１５０μｍ、好ましくは、５０〜１００μｍである。
【００６１】
また、基板１８に印刷されたインキ１１の厚みは、例えば、１〜５μｍ、好ましくは、１．５〜３μｍである。また、印刷パターンは、例えば、ストライプパターンである場合には、その線幅が、例えば、５０〜５００μｍ、好ましくは、８０〜３００μｍであり、その線間（ピッチ）が、例えば、１５０〜１５００μｍ、好ましくは、２４０〜９００μｍに設定される。
【００６２】
上記反転印刷方法によれば、インキパターンにピンホールや厚みのばらつきが生じることを抑制でき、微細なパターンを高い精度で印刷することが可能となる。それゆえ、上記反転印刷方法は、例えば、液晶カラーフィルタのカラーフィルタ層やブラックマトリックスの印刷による形成に、好適に用いることができる。
本発明の液晶カラーフィルタは、透明基板と、上記透明基板上に形成されたカラーフィルタ層およびブラックマトリックスと、を備え、上記カラーフィルタ層および／またはブラックマトリックスが、上記反転印刷方法で形成されていることを特徴としている。
【００６３】
また、本発明の液晶カラーフィルタの製造方法は、カラーフィルタ層２３および／またはブラックマトリックス２２を、上記反転印刷用インキを用いた上記反転印刷方法により形成することを特徴としている。
図２は、液晶カラーフィルタの一実施形態を示す概略断面図である。以下、図２を参照して、本発明の液晶カラーフィルタおよびその製造方法について説明する。
【００６４】
図２において、液晶カラーフィルタ２０は、透明基板２１と、透明基板２１の一方側表面において、互いに間隔を隔てて平行に配置されるブラックマトリックス２２と、透明基板２１の一方側表面において、互いに間隔を隔てて、ブラックマトリックス２２の長手方向に沿って平行に配置され、透明基板２１およびブラックマトリックス２２を被覆するカラーフィルタ層２３（２３Ｒ，２３Ｇ，２３Ｂ）と、を備えている。
【００６５】
透明基板２１としては、例えば、波長４００〜７００ｎｍの光に対する透過率が高い基板が挙げられ、具体的には、例えば、ノンアルカリガラス、ソーダライムガラス、低アルカリガラスなどのガラス基板や、例えば、ポリエーテル、ポリスルホン、ポリアリレート、ポリアクリレートなどのプラスチック板などが挙げられる。
ブラックマトリックス２２は、互いに色味の異なるカラーフィルタ層２３間の混色を防止し、液晶カラーフィルタのコントラストを向上させる目的で形成される。
【００６６】
カラーフィルタ層２３は、通常、レッド（Ｒ）、グリーン（Ｇ）およびブルー（Ｂ）の３色からなり、この３色のカラーフィルタ層が、順番に繰返し配置されている。
ブラックマトリックス２２やカラーフィルタ層２３は、上述のように、透明基板２１上にて、一方向に平行に伸びる、いわゆるストライプパターンとして形成されるが、これに限定されるものではない。例えば、ブラックマトリックス２２は、一方向に平行に伸びるストライプパターンだけでなく、このストライプパターンのパターン方向と直交する方向に伸びるパターンとを備える、いわゆる格子状パターンであってもよい。また、カラーフィルタ層２３は、上記ストライプパターンだけでなく、Ｒ、ＧおよびＢのカラーフィルタ層が規則的に配置されたドットパターンであってもよい。
【００６７】
液晶カラーフィルタ２０のカラーフィルタ層２３および／またはブラックマトリックス２２は、上述のとおり、上記反転印刷方法で形成されている。すなわち、カラーフィルタ層２３および／またはブラックマトリックス２２は、上記反転印刷用インキを用いて形成される。カラーフィルタ層２３やブラックマトリックス２２を形成するための反転印刷用インキは、上述のとおり、印刷する対象に合わせて、着色剤を適宜選択することにより、調製することができる。
【００６８】
図１および図２を参照して、液晶カラーフィルタ２０の製造では、例えば、まず、上記した反転印刷方法によって、透明基板２１（図２に示す基板１８に相当する。）の表面に、ブラックマトリックス形成用インキ（反転印刷用インキ）１１を印刷し、こうして形成されたブラックマトリックスのインキパターンを乾燥、または、加熱硬化する。次いで、上記した反転印刷方法によって、ブラックマトリックスのインキパターン（または、加熱硬化後のブラックマトリックス）が形成されている透明基板２１に対し、レッド（Ｒ）、グリーン（Ｇ）、ブルー（Ｂ）の各色のカラーフィルタ層形成用インキ（反転印刷用インキ）１１を順番に印刷し、つまり、上記した反転印刷方法を、インキ１１の色を変更して３回繰り返す。その後、透明基板２１に印刷された３色のカラーフィルタ層形成用インキ１１からなるパターン（ブラックマトリックスのインキパターンが未硬化の場合には、そのブラックマトリックス形成用インキからなるパターンを含む。）を、例えば、２００〜２５０℃で、０．５〜１時間加熱することにより、硬化させる。
【００６９】
また、上記液晶カラーフィルタ２０は、例えば、カラーフィルタ層２３のパターン、または、ブラックマトリックス２２のパターンのいずれか一方のみを、上記反転印刷用インキを用いて、上記反転印刷方法により形成されていてもよい。この場合において、他方のパターンは、定法により形成すればよい。
上記液晶カラーフィルタの製造方法によれば、インキパターンにピンホールや厚みのばらつきが生じることを抑制でき、微細なパターンを高い精度で印刷することが可能となる。それゆえ、上記液晶カラーフィルタの製造方法、および、上記液晶カラーフィルタは、高画質、高解像度の液晶ディスプレイパネルへの適用に好適である。
【実施例】
【００７０】
次に、図１および図２を参照しつつ、実施例および比較例を挙げて本発明を説明する。なお、本発明は、下記の実施例によって限定されるものではない。
下記の実施例および比較例において、反転印刷用インキの形成材料は、以下のとおりである。
ポリエステル−メラミン樹脂には、トリメリト酸とネオペンチルグリコールとのエステル化物を、メチル化メラミンで架橋したものであって、重量平均分子量（ＧＰＣ法，標準ポリスチレン換算）が１５０００であるものを使用した。
【００７１】
レッド顔料には、１次粒子径が１〜１００ｎｍのジケトピロロピロール顔料（Ｃ．Ｉ．ピグメントレッド２５４）を使用し、グリーン顔料には、１次粒子径が１〜１００ｎｍのハロゲン化銅フタロシアニン顔料（Ｃ．Ｉ．ピグメントグリーン３６）を使用し、ブルー顔料には、１次粒子径が１〜１００ｎｍの銅フタロシアニン顔料（Ｃ．Ｉ．ピグメントブルー１５）を使用した。
【００７２】
ブラック顔料には、１次粒子径が１〜１００ｎｍのカーボンブラックを使用した。
分散剤には、顔料分散剤（顔料誘導体タイプ）（品名「ソルスパース５０００」、アビシア社製）を使用した。
溶剤には、プロピレングリコールモノエチルエーテルアセテート（ＰＧＭＥＡ）と、メチルエチルケトン（ＭＥＫ）とを、１：１の体積比で含有する混合溶剤を使用した。
【００７３】
また、下記の実施例および比較例において、反転印刷には、以下の部材を使用した。
カラーフィルタ層（レッド、グリーン、ブルー）形成用の凹凸版１６には、線幅１００μｍ、ピッチ３００μｍ、高さ１０μｍのストライプ状の凸部を有する金属（アンバー材）版を使用し、ブラックマトリックス形成用の凹凸版１６には、線幅２０μｍ、ピッチ１００μｍ、高さ１０μｍのストライプ状の凸部を有する金属（アンバー材）版を使用した。
【００７４】
ブランケットには、常温硬化型付加型シリコーンゴムからなる、ゴム硬さ（ＪＩＳ  Ａ硬度）４０、厚さ６００μｍ、一方側表面の十点平均粗さ０．０５μｍの表面層と、上記表面層の他方側表面に積層された、厚さ３５０μｍのポリエチレンテレフタレート（ＰＥＴ）フィルム（支持層）と、を備えるシリコーンブランケット（総厚み９５０μｍ、住友ゴム工業（株）製）を使用した。
【００７５】
液晶カラーフィルタの透明基板には、対角約７６．２ｃｍ（３０型）のガラス基板を使用した。
実施例１
・反転印刷用インキの調製
ポリエステル−メラミン樹脂１００重量部に対し、レッド顔料５０重量部と、分散剤３重量部と、ポリエーテル変性ポリジメチルシロキサン（変性率Ｄ３％）０．５重量部と、上記混合溶剤とを配合し、プラネタリーミキサで予備混合後、ビーズミルで攪拌、分散して、カラーフィルタ層（レッド）形成用の反転印刷用インキを調製した。上記混合溶剤の配合量は、反転印刷用インキの粘度が１〜５ｍＰａ・ｓとなるように調整した。
【００７６】
また、レッド顔料に代えて、ブルー顔料３０重量部を用いたこと以外は上記と同様にして、カラーフィルタ層（ブルー）形成用の反転印刷用インキを調製し、レッド顔料に代えて、グリーン顔料６０重量部を用いたこと以外は上記と同様にして、カラーフィルタ層（グリーン）形成用の反転印刷用インキを調製し、レッド顔料に代えて、ブラック顔料１００重量部を用いたこと以外は上記と同様にして、ブラックマトリックス形成用の反転印刷用インキを調製した。
【００７７】
上記した計４つの反転印刷用インキのうち、カラーフィルタ層（ブルー）形成用の反転印刷用インキについて、２３℃での粘度η（ｍＰａ・ｓ）、２３℃での表面張力γ（ｍＮ／ｍ）、および、シリコーンゴムの体積変化率（膨潤率）ΔＶ（％）を測定した。反転印刷用インキの粘度ηは、デジタル粘度計（型式「ＤＶ−ＩＩ＋」、ブルックフィールド社（米国）製）で測定し、表面張力γは、ウィルヘルミ型表面張力計（型式「ＣＢＶＰ−Ａ３」、協和界面科学（株）製）で測定した。また、膨潤率ΔＶは、２３℃に設定されたカラーフィルタ層（ブルー）形成用の反転印刷用インキ中に、ブランケットの表面層と同じシリコーンゴムを２４時間浸漬し、このシリコーンゴムを反転印刷用インキの溶剤で膨潤後、浸漬前のシリコーンゴムの体積Ｖ1と、浸漬（膨潤）後のシリコーンゴムの体積Ｖ2とから、下記式により算出した。
【００７８】
ΔＶ（％）＝（（Ｖ2−Ｖ1）／Ｖ1）×１００
カラーフィルタ層（ブルー）形成用の反転印刷用インキの粘度η（２３℃）、表面張力γ（２３℃）および上記体積変化率ΔＶの測定結果を、下記の表１に示す。
・液晶カラーフィルタの製造
透明基板２１の表面に、ブラックマトリックス形成用の反転印刷用インキを印刷して、ブラックマトリックス２２のインキパターンを形成した。
【００７９】
すなわち、スリットダイコータ１３から、ブラックマトリックス形成用の反転印刷用インキ１１を、シリコーンブランケット１０表面の印刷領域において、シリコーンブランケット１０の軸線方向の全ての領域にわたって塗布し、厚さ約１０μｍ（ウェット時）のインキ膜を形成した（塗布工程；図１（ａ）参照）。次いで、シリコーンブランケット１０上のインキの塗布面１２を、凹凸版１６に押圧して、凸部１７と接触した部分のインキを、シリコーンブランケット１０の表面から除去した（除去工程；図１（ｂ）参照）。さらに、シリコーンブランケット１０の表面に残存した反転印刷用インキ１を、透明基板２１（基板１８）の表面に転写した（転写工程；図１（ｃ）参照）。
【００８０】
次に、透明基板２１のうち、ブラックマトリックス２２のインキパターンが形成されている側の表面に、カラーフィルタ層形成用の反転印刷インキ（３色）を順次印刷して、カラーフィルタ層２３Ｒ，２３Ｇ，２３Ｂを形成した。この場合において、反転印刷の方法は、ブラックマトリックス形成用の反転印刷用インキおよび凹凸版に代えて、カラーフィルタ層（レッド）形成用の反転印刷インキおよび凹凸版を用いたこと以外は、上記と同様とした。
【００８１】
次いで、透明基板２１をオーブンに入れて、２３０℃で、０．５時間加熱して、ブラックマトリックス２２のインキパターンおよび各色のカラーフィルタ層２３のインキパターンを硬化させた。
こうして、透明基板２１上に、ブラックマトリックス２２と、３色のカラーフィルタ層２３とが形成された液晶カラーフィルタ２０を得た。なお、各色のカラーフィルタ層２３については、Ｒ、ＧおよびＢの順に、ストライプパターンが隙間なく配置されるように設定した。
【００８２】
・印刷品質の評価
（１）ピンホール
カラーフィルタ層（ブルー）の印刷後において、形成されたカラーフィルタ層（ブルー）２３Ｂのインキパターンの表面を光学顕微鏡で観察して、ピンホールの発生の有無を確認し、下記の基準で評価した。
Ａ+：透明基板２１の印刷領域全域において、ピンホールが全く観察されなかった。
Ａ：透明基板２１の印刷領域の端部において、ピンホールが観察されたものの、透明基板２１の画素エリア内には、ピンホールが観察されなかった。
Ａ-：透明基板２１の画素エリア内に、ピンホールが１または２個観察されたものの、実用上問題のない程度であった。
Ｂ：透明基板２１の画素エリア内に、ピンホールが３個以上、１０個未満観察されたため、実用上不適当であった。
Ｃ：透明基板２１の画素エリア内に、ピンホールが１０個以上、数十個程度以下観察された。
Ｃ-：透明基板２１の画素エリア内に、ピンホールが無数に（数十個程度以上）観察された。
【００８３】
（２）型抜き性
カラーフィルタ層（ブルー）の印刷工程のうち、シリコーンブランケット１０の表面から、凹凸版１６の凸部と接触した部分のインキを除去する除去工程（図１（ｂ）参照）において、凹凸版１６によるインキの除去精度を示す「型抜き性」を、目視での観察により、下記の基準で評価した。
Ａ+：シリコーンブランケット１０上の余分のインキ（除去工程において凹凸版１６の凸部と接触する部分のインキ）を極めて高い精度で除去することができ、凹凸版１６上でのパターン形状（凹部のパターン形状）と全く同じ形状のインキパターンを、シリコーンブランケット１０上に形成することができた。
Ａ：シリコーンブランケット１０上の余分のインキを精度よく除去することができた。また、パターンの形状に若干の乱れが生じたものの、凹凸版１６上でのパターン形状と概ね同じ形状のインキパターンを、シリコーンブランケット１０上に形成することができた。
Ａ-：シリコーンブランケット１０上の余分のインキのうち、若干量（１％未満）のインキを除去できず、また、パターンの形状に若干の乱れが生じたものの、実用上、許容できる程度であった。シリコーンブランケット１０上には、凹凸版１６上でのパターン形状と概ね同じ形状のインキパターンを形成することができた。
Ｂ：シリコーンブランケット１０上の余分のインキのうち、凹凸版１６によって除去できないインキが部分的に（１％以上５％未満）に生じており、実用上、許容できない程度に達した。
Ｃ：シリコーンブランケット１０上の余分のインキのうち、凹凸版１６によって除去できないインキが、比較的多量に発生した（５％以上２０％未満）。
Ｃ-：シリコーンブランケット１０上の余分のインキのうち、凹凸版１６によって除去できないインキが、顕著に発生した（２０％以上）。
【００８４】
（３）転写率
カラーフィルタ層（ブルー）の印刷工程のうち、シリコーンブランケット１０から基板１８（透明基板２１）へのインキ１１の転写（図１（ｃ）参照）時におけるインキ１１の転写率を、光学顕微鏡での観察により、下記の基準で評価した。
Ａ+：シリコーンブランケット１０から基板１８へとインキ１１が完全に転写されており、シリコーンブランケット１０上でのインキパターンの形状が、そのまま保持されて、基板１８上にて再現されていた。
Ａ：シリコーンブランケット１０から基板１８へとインキ１１が完全に転写されていたが、シリコーンブランケット１０上でのインキパターンの形状に、若干の乱れが観察された。
Ａ-：シリコーンブランケット１０上に、若干（１％未満）、インキ１１の残存が観察された。また、シリコーンブランケット１０上でのインキパターンの形状に、若干の乱れが観察された。
Ｂ：シリコーンブランケット１０上に、１％以上、５％未満の割合で、インキ１１の残存が観察された。また、シリコーンブランケット１０上でのインキパターンの形状に、若干の乱れが観察された。このため、実用上、不適当であった。
Ｃ：シリコーンブランケット１０上に、５％以上、２０％未満の割合で、インキ１１の残存が観察された。また、シリコーンブランケット１０上でのインキパターンの形状に、乱れが観察された。
Ｃ-：シリコーンブランケット１０上に、２０％以上の割合で、インキ１１の残存が観察された。また、シリコーンブランケット１０上でのインキパターンの形状に、顕著な乱れが観察された。
【００８５】
（４）印刷形状
カラーフィルタ層（ブルー）の印刷後に、形成されたカラーフィルタ層（ブルー）２３Ｂのインキパターンの表面を光学顕微鏡で観察して、その印刷形状を下記の基準で評価した。
Ａ+：非常に良好であった。
Ａ：若干の乱れが観察されたものの、印刷形状が良好であった。
Ａ-：印刷形状が良好であるものの、若干（１％未満）、パターンの抜けや乱れが観察された。
Ｂ：印刷形状が良好であるものの、パターンの抜けや乱れが、１％以上、５％未満の割合で観察されたため、実用上不適当であった。
Ｃ：パターンの抜けや乱れが５％以上、２０％未満の割合で観察された。
Ｃ-：パターンの抜けや乱れが２０％以上の割合で（顕著に）観察された。
【００８６】
以上の評価結果を、下記の表１に示す。
比較例１
ポリエーテル変性ポリジメチルシロキサン（変性率Ｄ３％）を配合しなかったこと以外は、実施例１と同様にして、レッド、グリーンおよびブルーの各カラーフィルタ形成用の反転印刷用インキと、ブラックマトリックス形成用の反転印刷用インキとを調製した。
【００８７】
また、実施例１と同様にして、インキの粘度η、表面張力γおよび膨潤率ΔＶの測定と、液晶カラーフィルタの製造と、印刷品質の評価とを行った。その結果を、下記の表１に示す。
実施例２〜３および比較例２〜３
ポリエステル−メラミン樹脂１００重量部に対するポリエーテル変性ポリジメチルシロキサン（変性率Ｄ３％）の配合量を、比較例２で０．００１重量部、実施例２で０．０１重量部、実施例３で５重量部、比較例３で１０重量部としたこと以外は、それぞれ、実施例１と同様にして、レッド、グリーンおよびブルーの各カラーフィルタ形成用の反転印刷用インキと、ブラックマトリックス形成用の反転印刷用インキとを調製した。
【００８８】
また、実施例１と同様にして、インキの粘度η、表面張力γおよび膨潤率ΔＶの測定と、液晶カラーフィルタの製造と、印刷品質の評価とを行った。その結果を、下記の表１に示す。
比較例４
ポリエーテル変性ポリジメチルシロキサン（変性率Ｄ３％）０．５重量部に代えて、ポリジメチルシロキサン（すなわち、ポリエーテル基による変性率Ｄが０％であるもの）０．５重量部を配合したこと以外は、実施例１と同様にして、レッド、グリーンおよびブルーの各カラーフィルタ形成用の反転印刷用インキと、ブラックマトリックス形成用の反転印刷用インキとを調製した。
【００８９】
また、実施例１と同様にして、インキの粘度η、表面張力γおよび膨潤率ΔＶの測定と、液晶カラーフィルタの製造と、印刷品質の評価とを行った。その結果を、下記の表１に示す。
実施例４〜７および比較例５〜６
ポリエーテル変性ポリジメチルシロキサンとして、その変性率Ｄが、比較例５で０．００５％、実施例４で０．０１％、実施例５で０．１％、実施例６で１０％、実施例７で２０％、比較例６で２５％であるものを配合したこと以外は、それぞれ、実施例１と同様にして、レッド、グリーンおよびブルーの各カラーフィルタ形成用の反転印刷用インキと、ブラックマトリックス形成用の反転印刷用インキとを調製した。
【００９０】
また、実施例１と同様にして、インキの粘度η、表面張力γおよび膨潤率ΔＶの測定と、液晶カラーフィルタの製造と、印刷品質の評価とを行った。その結果を、下記の表１に示す。
実施例８
ポリエーテル変性ポリジメチルシロキサン（変性率Ｄ３％）０．５重量部に代えて、ポリグリセリン変性ポリジメチルシロキサン（変性率Ｄ３％）０．５重量部を配合したこと以外は、実施例１と同様にして、レッド、グリーンおよびブルーの各カラーフィルタ形成用の反転印刷用インキと、ブラックマトリックス形成用の反転印刷用インキとを調製した。
【００９１】
また、実施例１と同様にして、インキの粘度η、表面張力γおよび膨潤率ΔＶの測定と、液晶カラーフィルタの製造と、印刷品質の評価とを行った。その結果を、下記の表１に示す。
比較例７
ポリエーテル変性ポリジメチルシロキサン（変性率Ｄ３％）０．５重量部に代えて、フッ素系界面活性剤０．５重量部を配合したこと以外は、実施例１と同様にして、レッド、グリーンおよびブルーの各カラーフィルタ形成用の反転印刷用インキと、ブラックマトリックス形成用の反転印刷用インキとを調製した。
【００９２】
また、実施例１と同様にして、インキの粘度η、表面張力γおよび膨潤率ΔＶの測定と、液晶カラーフィルタの製造と、印刷品質の評価とを行った。その結果を、下記の表１に示す。
【００９３】
【表１】
2008038095.tif 000005
【００９４】
表１の「変性ポリジメチルシロキサン」欄の「変性基」において、「Ｅ」は、ポリエーテル基を示し、「Ｇ」は、ポリグリセリン基を示す。また、同欄の「配合量（重量部）」は、バインダ樹脂１００重量部に対する変性ポリシロキサンの配合量（重量部）を示す。
本発明は、以上の記載に限定されるものではなく、特許請求の範囲に記載した事項の範囲において、種々の設計変更を施すことが可能である。
【図面の簡単な説明】
【００９５】
【図１】反転印刷方法の工程を示す説明図である。
【図２】液晶カラーフィルタの一実施形態を示す概略断面図である。
【符号の説明】
【００９６】
１０  シリコーンブランケット，  １２  インキ塗布面，  １６  凹凸版，  ２１  透明基板，  ２２  ブラックマトリックス，  ２３  カラーフィルタ層
【図１】
2008038095.tif 000006
【図２】
2008038095.tif 000007